(57)【要約】      （修正有）【課題】蛍光灯の防虫スリーブ用等、高耐久性ポリカーボネート樹脂組成物および成形品【解決手段】（ｉ）粘度平均分子量が１．５×１０４〜５．０×１０４の範囲であるポリカーボネート樹脂１００重量部に対し、（ｉｉ）下記式（１）で示される化合物０．０１〜０．５重量部および（ｉｉｉ）リン系安定剤０．００１〜０．１重量部を含有する樹脂組成物である。2010254776.tif 000017［Ｒａ、Ｒｂ、Ｒｃ、Ｒｄ、Ｒｅ、Ｒｆ、Ｒｇ、Ｒｈ、ＲｉおよびＲｊは、互いに独立して、水素原子または１価の置換基を表す。］【選択図】なし【特許請求の範囲】
【請求項１】
（ｉ）粘度平均分子量が１．５×１０４〜５．０×１０４の範囲であるポリカーボネート樹脂１００重量部に対し、（ｉｉ）下記式（１）で示される化合物０．０１〜０．５重量部および（ｉｉｉ）リン系安定剤０．００１〜０．１重量部を含有する樹脂組成物。
【化１】
2010254776.tif 000016
［Ｒａ、Ｒｂ、Ｒｃ、Ｒｄ、Ｒｅ、Ｒｆ、Ｒｇ、Ｒｈ、ＲｉおよびＲｊは、互いに独立して水素原子または１価の置換基を表す。］
【請求項２】
ポリカーボネート樹脂１００重量部に対して、更に、（ｉｖ）ベンゾトリアゾール型紫外線吸収剤０．０１〜０．５重量部を含有する請求項１に記載の樹脂組成物。
【請求項３】
ポリカーボネート樹脂１００重量部に対して、更に、（ｖ）飽和脂肪酸エステル０．０１〜２重量部を含有する請求項１に記載の樹脂組成物。
【請求項４】
リン系安定剤がホスファイト化合物またはホスホナイト化合物である請求項１〜３のいずれか一項に記載の樹脂組成物。
【請求項５】
請求項１〜４のいずれか一項に記載の樹脂組成物から形成される成形品。
【請求項６】
厚みが０．２〜３．０ｍｍであり、波長４２０ｎｍにおける光線透過率が４０％以下である請求項５に記載の成形品。
【請求項７】
請求項１〜４のいずれか一項に記載の樹脂組成物から形成される蛍光灯用防虫スリーブ。
【請求項８】
厚み０．２〜１．０ｍｍである請求項７に記載の蛍光灯用防虫スリーブ。
【請求項９】
請求項７または８に記載の蛍光灯用防虫スリーブを含む照明器具。
【発明の詳細な説明】
【技術分野】
【０００１】
本発明は、ポリカーボネート樹脂を含有する組成物および成形品に関する。さらに詳しくは本発明は、害虫等の光誘導性が顕著な波長の遮蔽に優れ、且つポリカーボネート樹脂が有する優れた透明性、成形加工性、靭性を備えた樹脂組成物およびその成形品に関する。本発明の成形品は、光学分野、電気電子分野、医療分野、自動車分野等に有用であり、蛍光灯用防虫スリーブとして特に有用である。
【背景技術】
【０００２】
紫外線は害虫等に対する光誘導性を有することが知られている。特に蛍光灯ではいわゆるＵＶ−Ａでの発光により、害虫等の光誘導を引き起こし、安全面、衛生面および人に与える嫌悪感等が問題となっている。
特許文献１に開示されているようにポリカーボネート樹脂に紫外線吸収剤を添加することは既に提案されている。しかしながら従来の紫外線吸収剤の開発の主目的はポリカーボネート樹脂を紫外線劣化から守ることにあり、ポリカーボネート樹脂を通過した光による害虫等の光誘導性を低下させる目的でない。そのため従来の紫外線吸収剤では、防虫の目的を達するためには多量に添加する必要があったり、また、多量に添加しても目的とする防虫効果に達しないものがほとんどであった。更に、成形品厚みに対しても自由度が小さく、例えばコストダウン等の目的で成形品を薄くする場合には、防虫の目的が達成できなくなるといった問題があった。
【０００３】
一方、近年では防虫用の紫外線吸収剤についての提案もされるようになってきている。特許文献２には、４１０ｎｍの波長を吸収する紫外線吸収剤で防虫することが提案されている。しかし、防虫効果を達成するためには、特に４２０ｎｍ付近の光線透過率が重要であり、この提案では防虫効果が不十分であり、特に薄肉成形品で防虫効果を達成できるものではなかった。
また、特許文献３には、４００ｎｍ以上に吸収極大を持つ紫外線吸収剤が提案されている。しかし、この提案では、紫外線吸収剤自体の耐久性が不十分であり、紫外線吸収によって紫外線吸収剤自体が分解してしまうといった問題があった。
また、特許文献４には、長波紫外線吸収能を長時間維持できる紫外線吸収剤が提案されている。
【先行技術文献】
【特許文献】
【０００４】
【特許文献１】特開平０７−１９６９０４号公報
【特許文献２】国際公開２００６／０８７８８２号パンフレット
【特許文献３】特開２００７−２５４５３３号公報
【特許文献４】特開２００８−２７３９２７号公報
【発明の概要】
【発明が解決しようとする課題】
【０００５】
本発明の目的は、ポリカーボネート樹脂を含有し、優れた防虫効果を有する樹脂組成物および成形品を提供することにある。本発明の目的は特に、蛍光灯の防虫スリーブとして、適正な添加量でも成形品の薄肉化が可能であり、長期耐久性にも優れた樹脂組成物および成形品を提供することにある。
【課題を解決するための手段】
【０００６】
本発明者らは、ポリカーボネート樹脂に用いるのに適した、防虫効果を有する紫外線吸収剤について鋭意検討したところ、紫外線吸収剤として下記式（１）で表される化合物を用い、さらにリン系安定剤を組み合わせて用いると、優れた防虫効果を有する樹脂組成物が得られることを見出し、本発明を完成した。
【０００７】
【化１】
2010254776.tif 000002
【０００８】
［Ｒａ、Ｒｂ、Ｒｃ、Ｒｄ、Ｒｅ、Ｒｆ、Ｒｇ、Ｒｈ、ＲｉおよびＲｊは、互いに独立して、水素原子または１価の置換基を表す。］
ここで、当業者は、加熱加工時（ペレット、押出成型）に、ポリカーボネートを安定させるために用いられるリン系安定剤から微量に生成するリン酸が、上記式（１）の化合物を加水分解させることを懸念するため、本件発明の構成を容易に想起することはできないが、ポリカーボネート樹脂中の該リン系安定剤及び該上記式（１）の化合物の含有量を規定することで、かかる影響もなく、防虫効果や長期耐久性など格別な効果を奏することが判明した。
【０００９】
すなわち本発明によれば、以下の発明が提供される。
１．  （ｉ）粘度平均分子量が１．５×１０４〜５．０×１０４の範囲であるポリカーボネート樹脂１００重量部に対し、（ｉｉ）上記式（１）で示される化合物０．０１〜０．５重量部および（ｉｉｉ）リン系安定剤０．００１〜０．１重量部を含有する樹脂組成物。
２．  ポリカーボネート樹脂１００重量部に対して、更に、（ｉｖ）ベンゾトリアゾール型紫外線吸収剤０．０１〜０．５重量部を含有する前項１に記載の樹脂組成物。
３．  ポリカーボネート樹脂１００重量部に対して、更に、（ｖ）飽和脂肪酸エステル０．０１〜２重量部を含有する前項１に記載の樹脂組成物。
４．  リン系安定剤がホスファイト化合物またはホスホナイト化合物である前項１〜３のいずれか一項に記載の樹脂組成物。
５．  前項１〜４のいずれか一項に記載の樹脂組成物から形成される成形品。
６．  厚みが０．２〜３．０ｍｍであり、波長４２０ｎｍにおける光線透過率が４０％以下である前項５に記載の成形品。
７．  前項１〜４のいずれか一項に記載の樹脂組成物から形成される蛍光灯用防虫スリーブ。
８．  厚み０．２〜１．０ｍｍである前項７に記載の蛍光灯用防虫スリーブ。
９．  前項７または８に記載の蛍光灯用防虫スリーブを含む照明器具。
【発明の効果】
【００１０】
本発明の樹脂組成物および成形品は優れた防虫効果を有し、成形品の薄肉化が可能であり、長期耐久性にも優れる。
【発明を実施するための形態】
【００１１】
以下、本発明について詳細に説明する。
【００１２】
（ポリカーボネート樹脂）
本発明で用いるポリカーボネート樹脂は、二価フェノールとカーボネート前駆体とを反応させて得られる芳香族ポリカーボネート樹脂である。ここで用いる二価フェノールの具体例としては、例えば、２，２−ビス（４−ヒドロキシフェニル）プロパン（通称ビスフェノールＡ）、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、２，２−ビス（４−ヒドロキシフェニル）フェニルメタン、２，２−ビス（４−ヒドロキシ−３−メチルフェニル）プロパン、１，１−ビス（４−ヒドロキシ−３−ｔｅｒｔ−ブチルフェニル）プロパン、２，２−ビス（４−ヒドロキシ−３−ブロモフェニル）プロパン、２，２−ビス（４−ヒドロキシ−３，５−ジブロモフェニル）プロパン、２，２−ビス（４−ヒドロキシ−３，５−ジクロロフェニル）プロパン等のビス（ヒドロキシアリール）アルカン類、１，１−ビス（ヒドロキシフェニル）シクロペンタン、１，１−ビス（ヒドロキシフェニル）シクロヘキサン等のビス（ヒドロキシフェニル）シクロアルカン類、４，４’−ジヒドロキシジフェニルエーテル、４，４’−ジヒドロキシ−３，３’−ジメチルジフェニルエーテル等のジヒドロキシアリールエーテル類、４，４’−ジヒドロキシジフェニルスルフィド、４，４’−ジヒドロキシ−３，３’−ジメチルジフェニルスルフィド等のジヒドロキシジアリールスルフィド類、４，４’−ジヒドロキシジフェニルスルホキシド、４，４’−ジヒドロキシ−３，３’−ジメチルジフェニルスルホキシド等のジヒドロキシジアリールスルホキシド類、４，４’−ジヒドロキシジフェニルスルホン、４，４’−ジヒドロキシ−３，３’−ジメチルジフェニルスルホン等のジヒドロキシジアリールスルホン類等が挙げられる。これら二価フェノールは単独で用いても、二種以上併用してもよい。
前記二価フェノールのうち、２，２−ビス（４−ヒドロキシフェニル）プロパン（ビスフェノールＡ）を主たる二価フェノール成分とするのが好ましく、特に全二価フェノール成分中７０モル％以上、特に８０モル％以上がビスフェノールＡであるものが好ましい。最も好ましいのは、二価フェノール成分が実質的にビスフェノールＡである芳香族ポリカーボネート樹脂である。
【００１３】
ポリカーボネート樹脂は他の熱可塑性樹脂に比べて透明性に優れ、さらに高い衝撃強度および難燃性を有するため照明器具には有用である。特に蛍光灯スリーブでは破損時のガラス飛散防止にも有用である。
ポリカーボネート樹脂を製造する基本的な手段を簡単に説明する。カーボネート前駆体としてホスゲンを用いる溶液法では、通常酸結合剤および有機溶媒の存在下に二価フェノール成分とホスゲンとの反応を行う。酸結合剤としては例えば水酸化ナトリウムや水酸化カリウム等のアルカリ金属の水酸化物またはピリジン等のアミン化合物が用いられる。有機溶媒としては例えば、塩化メチレン、クロロベンゼン等のハロゲン化炭化水素が用いられる。また反応促進のために例えば第三級アミンや第四級アンモニウム塩等の触媒を用いることができ、分子量調節剤として例えばフェノールやｐ−ｔｅｒｔ−ブチルフェノールのようなアルキル置換フェノール等の末端停止剤を用いることが望ましい。反応温度は通常０〜４０℃、反応時間は数分〜５時間、反応中のｐＨは１０以上に保つのが好ましい。
【００１４】
カーボネート前駆体として炭酸ジエステルを用いるエステル交換法（溶融法）は、不活性ガスの存在下に所定割合の二価フェノール成分と炭酸ジエステルとを加熱しながら撹拌し、生成するアルコールまたはフェノール類を留出させる方法である。反応温度は生成するアルコールまたはフェノール類の沸点等により異なるが、通常１２０〜３５０℃の範囲である。反応はその初期から減圧にして生成するアルコールまたはフェノール類を留出させながら反応させる。また反応を促進するために通常のエステル交換反応触媒を用いることができる。このエステル交換反応に用いる炭酸ジエステルとしては例えばジフェニルカーボネート、ジナフチルカーボネート、ジメチルカーボネート、ジエチルカーボネート、ジブチルカーボネート等が挙げられ、特にジフェニルカーボネートが好ましい。
【００１５】
本発明で用いるポリカーボネート樹脂の分子量は、粘度平均分子量で表して１．５×１０４〜５．０×１０４の範囲であり、１．８×１０４〜３．０×１０４の範囲が好ましく、２．０×１０４〜２．６×１０４の範囲が特に好ましい。上記粘度範囲であると、押出成形時のポリカーボネート樹脂の成形加工性や安定性に優れ、また得られる成形品の機械的強度が良好となる。ここで、ポリカーボネート樹脂の粘度平均分子量（Ｍ）は、オストワルド粘度計を用いて塩化メチレン１００ｍｌにポリカーボネート樹脂０．７ｇを２０℃で溶解した溶液から求めた比粘度（ηｓｐ）を次式に挿入して求めたものである。
ηｓｐ／ｃ＝［η］＋０．４５×［η］２ｃ（但し［η］は極限粘度）
［η］＝１．２３×１０−４Ｍ０．８３
ｃ＝０．７
【００１６】
（紫外線吸収剤）
本発明で用いる紫外線吸収剤は、下記式（１）で表される化合物である。
【００１７】
【化２】
2010254776.tif 000003
【００１８】
Ｒａ、Ｒｂ、Ｒｃ、Ｒｄ、Ｒｅ、Ｒｆ、Ｒｇ、Ｒｈ、ＲｉおよびＲｊは、互いに独立して、水素原子または１価の置換基を表す。
Ｒａ、Ｒｂ、Ｒｃ、Ｒｄ、Ｒｅ、Ｒｆ、Ｒｇ、Ｒｈ、ＲｉおよびＲｊは好ましくは、水素原子、炭素数１０以下のアルキル基、炭素数１０以下のアルコキシ基、ヒドロキシ基、ハロゲン原子であり、より好ましくは、水素原子、炭素数１０以下のアルコキシ基である。さらに好ましくは、水素原子であり、特に好ましくは、全てが水素原子を表す場合である。
式（１）で表される化合物は、例えば、特開２０００−２６４８７９号公報の４ページ左４３行目〜右８行目の実施例、特開２００３−１５５３７５の４ページ右欄５行目〜３０行目の実施例、「Ｂｉｏｏｒｇａｎｉｃ  ＆  Ｍｅｄｉｃｉｎａｌ  Ｃｈｅｍｉｓｔｒｙ」，２０００年，８巻，２０９５−２１０３ページ、「Ｂｉｏｏｒｇａｎｉｃ  ＆  Ｍｅｄｉｃｉｎａｌ  Ｃｈｅｍｉｓｔｒｙ  Ｌｅｔｔｅｒｓ」，２００３年，１３巻，４０７７−４０８０ページなどを参考にして合成できる。例えば、実施例で用いたＵＶ−１は、２，５−チオフェンジカルボニルジクロリドとアントラニル酸とを反応させることにより合成できる。
【００１９】
（リン系安定剤）
本発明で使用するリン系安定剤としては、具体的には例えば下記式（２）で表わされるホスファイト化合物が挙げられる。
【００２０】
【化３】
2010254776.tif 000004
【００２１】
［式中Ｒ１は、水素原子または炭素数１〜２０のアルキル基、炭素数６〜２０のアリール基，炭素数６〜２０のアルカリール基、炭素数７〜３０のアラルキル基、またはこれらのハロ、アルキルチオ（アルキル基は炭素数１〜３０）またはヒドロキシ置換基を示し、３個のＲ１は互いに同一または互いに異なり、また２価フェノール類から誘導されることにより環状構造も選択できる。］
また、下記式（３）で表わされるホスファイト化合物を挙げることができる。
【００２２】
【化４】
2010254776.tif 000005
【００２３】
［式中Ｒ２、Ｒ３はそれぞれ独立に、水素原子、炭素数１〜２０のアルキル基、炭素数６〜２０のアリール基，炭素数６〜２０のアルキルアリール基、炭素数７〜３０のアラルキル基、炭素数４〜２０のシクロアルキル基、炭素数１５〜２５の２−（４−オキシフェニル）プロピル置換アリール基を示す。尚、シクロアルキル基およびアリール基は、アルキル基で置換されていないもの、またはアルキル基で置換されているもののいずれも選択できる。］
また、下記式（４）で表わされるホスファイト化合物を挙げることができる。
【００２４】
【化５】
2010254776.tif 000006
【００２５】
［式中Ｒ４、Ｒ５は炭素数１２〜１５のアルキル基である。尚、Ｒ４およびＲ５は互いに同一または互いに異なる。］
ホスホナイト系安定剤としては下記式（５）で表わされるホスホナイト化合物、および下記式（６）で表わされるホスホナイト化合物を挙げることができる。
【００２６】
【化６】
2010254776.tif 000007
【００２７】
【化７】
2010254776.tif 000008
【００２８】
［式中、Ａｒ１、Ａｒ２は炭素数６〜２０のアリール基，炭素数６〜２０のアルキルアリール基、または炭素数１５〜２５の２−（４−オキシフェニル）プロピル置換アリール基を示し、４つのＡｒ１は互いに同一、または互いに異なる。または２つのＡｒ２は互いに同一、または互いに異なる。］
上記式（２）に対応するホスファイト化合物の好ましい具体例としては、ジフェニルイソオクチルホスファイト、２，２’−メチレンビス（４，６−ジ−ｔｅｒｔ−ブチルフェニル）オクチルホスファイト、ジフェニルモノ（トリデシル）ホスファイト、フェニルジイソデシルホスファイト、フェニルジ（トリデシル）ホスファイトが挙げられる。
【００２９】
上記式（３）に対応するホスファイト化合物の好ましい具体例としては、ジステアリルペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイト、フェニルビスフェノールＡペンタエリスリトールジホスファイト、ジシクロヘキシルペンタエリスリトールジホスファイトなどが挙げられ、好ましくはジステアリルペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイトを挙げることができる。
上記式（４）に対応するホスファイト化合物の好ましい具体例としては、４，４’−イソプロピリデンジフェノールテトラトリデシルホスファイトを挙げることができる。かかるホスファイト化合物は１種、または２種以上を併用することができる。
上記のホスファイト化合物に対して更に好ましいホスファイト化合物としては、下記式（７）で示される化合物（Ｃ−７成分）および下記式（８）で示される化合物（Ｃ−８成分）を挙げることができる。
【００３０】
【化８】
2010254776.tif 000009
【００３１】
（式（７）中、Ｒ６およびＲ７はそれぞれ独立に、炭素原子数１〜１２のアルキル基、炭素数６〜２０のシクロアルキル基、炭素数６〜２０のアリール基または炭素数７〜２０のアラルキル基を示す。）
【００３２】
【化９】
2010254776.tif 000010
【００３３】
（式（８）中、Ｒ８、Ｒ９、Ｒ１０、Ｒ１１、Ｒ１４、Ｒ１５およびＲ１６はそれぞれ独立に、水素原子、炭素原子数１〜１２のアルキル基、炭素数６〜２０のシクロアルキル基、炭素数６〜２０のアリール基または炭素数７〜２０のアラルキル基を示し、Ｒ１２は水素原子または炭素原子数１〜４のアルキル基を示し、およびＲ１３は水素原子またはメチル基を示す。）
式（７）中、好ましくはＲ６およびＲ７は炭素原子数１〜１２のアルキル基であり、より好ましくは炭素原子数１〜８のアルキル基である。かかる式（７）の化合物（Ｃ−７成分）としては具体的に、トリス（ジメチルフェニル）ホスファイト、トリス（ジエチルフェニル）ホスファイト、トリス（ジ−ｉｓｏ−プロピルフェニル）ホスファイト、トリス（ジ−ｎ−ブチルフェニル）ホスファイト、トリス（２，４−ジ−ｔｅｒｔ−ブチルフェニル）ホスファイト、トリス（２，６−ジ−ｔｅｒｔ−ブチルフェニル）ホスファイト、トリス（２，６−ジ−ｔｅｒｔ−ブチルフェニル）ホスファイトなどが挙げられ、特にトリス（２，４−ジ−ｔｅｒｔ−ブチルフェニル）ホスファイトが好ましい。
【００３４】
一方、式（８）のリン化合物は公知の方法で製造できる。例えば下記式（９）に示されるビスフェノール化合物と三塩化リンとを反応させて相当する塩化リン酸を得て、その後それと下記式（１０）で示されるフェノールとを反応させる方法などがある。
【００３５】
【化１０】
2010254776.tif 000011
【００３６】
（式（９）中、Ｒ８、Ｒ９、Ｒ１０およびＲ１１はそれぞれ独立に、水素原子、炭素原子数１〜１２のアルキル基、炭素数６〜２０のシクロアルキル基、炭素数６〜２０のアリール基または炭素数７〜２０のアラルキル基を示し、Ｒ１２は水素原子または炭素数１〜４のアルキル基を示し、Ｒ１３は水素原子またはメチル基を示す。）
【００３７】
【化１１】
2010254776.tif 000012
【００３８】
（式（１０）中、Ｒ１４、Ｒ１５およびＲ１６はそれぞれ独立に、水素原子、炭素原子数１〜１２のアルキル基、炭素数６〜２０のシクロアルキル基、炭素数６〜２０のアリール基または炭素数７〜２０のアラルキル基を示す。）
上記式（９）の化合物の具体例としては、２，２’−メチレンビスフェノール、２，２’−メチレンビス（４−メチルフェノール）、２，２’−メチレンビス（６−メチルフェノール）、２，２’−メチレンビス（４，６−ジメチルフェノール）、２，２’−エチリデンビスフェノール、２，２’−エチリデンビス（４−メチルフェノール）、２，２’−イソプロピリデンビスフェノール、２，２’−メチレンビス（４−メチル−６−ｔｅｒｔ−ブチルフェノール）、２，２’−メチレンビス（４−エチル−６−ｔｅｒｔ−ブチルフェノール）、２，２’−メチレンビス（４，６−ジ−ｔｅｒｔ−ブチルフェノール）、２，２’−メチレンビス（４−メチル−６−シクロヘキシルフェノール）、２，２’−ジヒドロキシ−３，３’−ジ（α−メチルシクロヘキシル）−５，５’−ジメチルフェニルメタン、２，２’−メチレンビス（６−α−メチル−ベンジル−ｐ−クレゾール）、２，２’−エチリデン−ビス（４，６−ジ−ｔｅｒｔ−ブチルフェノール）、および２，２’−ブチリデン−ビス（４−メチル−６−ｔｅｒｔ−ブチルフェノール）などが挙げられ、好ましく使用することができる。
【００３９】
式（９）の化合物としてより好ましくは、２，２’−メチレンビス（４−メチル−６−ｔｅｒｔ−ブチルフェノール）、２，２’−メチレンビス（４−エチル−６−ｔｅｒｔ−ブチルフェノール）、２，２’−メチレンビス（４，６−ジ−ｔｅｒｔ−ブチルフェノール）、２，２’−エチリデン−ビス（４，６−ジ−ｔｅｒｔ−ブチルフェノール）、および２，２’−ブチリデン−ビス（４−メチル−６−ｔｅｒｔ−ブチルフェノール）を挙げることができる。
【００４０】
一方、式（１０）の化合物の具体例としては、フェノール、２−メチルフェノール、３−メチルフェノール、４−メチルフェノール、２，４−ジメチルフェノール、２，６−ジメチルフェノール、２−ｔｅｒｔ−ブチル−４−メチルフェノール、２，４−ジ−ｔｅｒｔ−ブチルフェノール、２，６−ジ−ｔｅｒｔ−ブチルフェノール、２，６−ジ−ｔｅｒｔ−ブチル−４−メチルフェノール、２，４−ジメチル−６−ｔｅｒｔ−ブチルフェノール、２，６−ジ−ｔｅｒｔ−ブチル−４−エチルフェノール、２，４，６−トリ−ｔｅｒｔ−ブチルフェノール、および２，６−ジ−ｔｅｒｔ−ブチル−４−ｓ−ブチルフェノールなどが挙げられ、好ましく使用できる。上記式（１０）の化合物の具体例としてより好ましいのは、アルキル置換基を２つ以上有する場合である。
【００４１】
また、上記式（５）に対応するホスホナイト化合物（Ｃ−５成分）における好ましい具体例としては、テトラキス（２，４−ジ−ｉｓｏ−プロピルフェニル）−４，４’−ビフェニレンジホスホナイト、テトラキス（２，４−ジ−ｎ−ブチルフェニル）−４，４’−ビフェニレンジホスホナイト、テトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイト、テトラキス（２，４−ジ−ｔｅｒｔ−ブチルフェニル）−３，３’−ビフェニレンジホスホナイト、テトラキス（２，６−ジ−ｉｓｏ−プロピルフェニル）−４，４’−ビフェニレンジホスホナイト、テトラキス（２，６−ジ−ｎ−ブチルフェニル）−４，４’−ビフェニレンジホスホナイト、テトラキス（２，６−ジ−ｔｅｒｔ−ブチルフェニル）−４，４’−ビフェニレンジホスホナイト、テトラキス（２，６−ジ−ｔｅｒｔ−ブチルフェニル）−４，３’−ビフェニレンジホスホナイト、テトラキス（２，６−ジ−ｔｅｒｔ−ブチルフェニル）−３，３’−ビフェニレンジホスホナイト等があげられ、テトラキス（ジ−ｔｅｒｔ−ブチルフェニル）−ビフェニレンジホスホナイトが好ましく、テトラキス（２，４−ジ−ｔｅｒｔ−ブチルフェニル）−ビフェニレンジホスホナイトがより好ましい。このテトラキス（２，４−ジ−ｔｅｒｔ−ブチルフェニル）−ビフェニレンジホスホナイトは、２種以上の混合物が好ましく、具体的にはテトラキス（２，４−ジ−ｔｅｒｔ−ブチルフェニル）−４，４’−ビフェニレンジホスホナイト（Ｃ−５−１成分）、テトラキス（２，４−ジ−ｔｅｒｔ−ブチルフェニル）−４，３’−ビフェニレンジホスホナイト（Ｃ−５−２成分）、およびテトラキス（２，４−ジ−ｔｅｒｔ−ブチルフェニル）−３，３’−ビフェニレンジホスホナイト（Ｃ−５−３成分）の３種の混合物が好ましい。また、３種の混合物の場合その混合比は、Ｃ−５−１成分、Ｃ−５−２成分およびＣ−５−３成分を重量比で１００：３７〜６４：４〜１４の範囲が好ましく、１００：４０〜６０：５〜１１の範囲がより好ましい。
【００４２】
上記式（６）に対応するホスホナイト化合物（Ｃ−６成分）の好ましい具体例としては、ビス（２，４−ジ−ｉｓｏ−プロピルフェニル）−４−フェニル−フェニルホスホナイト、ビス（２，４−ジ−ｎ−ブチルフェニル）−３−フェニル−フェニルホスホナイト、ビス（２，４−ジ−ｔｅｒｔ−ブチルフェニル）−４−フェニル−フェニルホスホナイト、ビス（２，４−ジ−ｔｅｒｔ−ブチルフェニル）−３−フェニル−フェニルホスホナイトビス（２，６−ジ−ｉｓｏ−プロピルフェニル）−４−フェニル−フェニルホスホナイト、ビス（２，６−ジ−ｎ−ブチルフェニル）−３−フェニル−フェニルホスホナイト、ビス（２，６−ジ−ｔｅｒｔ−ブチルフェニル）−４−フェニル−フェニルホスホナイト、ビス（２，６−ジ−ｔｅｒｔ−ブチルフェニル）−３−フェニル−フェニルホスホナイト等があげられ、ビス（ジ−ｔｅｒｔ−ブチルフェニル）−フェニル−フェニルホスホナイトが好ましく、ビス（２，４−ジ−ｔｅｒｔ−ブチルフェニル）−フェニル−フェニルホスホナイトがより好ましい。このビス（２，４−ジ−ｔｅｒｔ−ブチルフェニル）−フェニル−フェニルホスホナイトは、２種以上の混合物が好ましく、具体的にはビス（２，４−ジ−ｔｅｒｔ−ブチルフェニル）−４−フェニル−フェニルホスホナイト（Ｃ−６−１成分）、およびビス（２，４−ジ−ｔｅｒｔ−ブチルフェニル）−３−フェニル−フェニルホスホナイト（Ｃ−６−２成分）の１種もしくは２種を併用して使用可能であるが、好ましくはかかる２種の混合物である。また、２種の混合物の場合その混合比は、重量比で５：１〜４の範囲が好ましく、５：２〜３の範囲がより好ましい。
【００４３】
一方ホスフェート系安定剤としては、トリブチルホスフェート、トリメチルホスフェート、トリクレジルホスフェート、トリフェニルホスフェート、トリクロルフェニルホスフェート、トリエチルホスフェート、ジフェニルクレジルホスフェート、ジフェニルモノオルソキセニルホスフェート、トリブトキシエチルホスフェート、ジブチルホスフェート、ジオクチルホスフェート、ジイソプロピルホスフェートなどを挙げることができ、好ましくはトリメチルホスフェートである。
リン系熱安定剤は、ホスファイト化合物またはホスホナイト化合物が好ましい。上記Ｃ−５成分、Ｃ−６成分およびＣ−７成分からなる群より選ばれる少なくとも１種の化合物が好ましく、特に、上記Ｃ−５成分、Ｃ−６成分およびＣ−７成分からなるリン系安定剤組成物が好ましい。
【００４４】
Ｃ−５成分、Ｃ−６成分およびＣ−７成分からなるリン系安定剤組成物は、その合計を１００重量％とした時、Ｃ−５成分が４０〜８０重量％、Ｃ−６成分が０〜２５重量％およびＣ−７成分が５〜５０重量％であるリン系安定剤組成物が好ましい。より好ましくは、Ｃ−５成分が４０〜８０重量％、Ｃ−６成分が５〜２５重量％およびＣ−７成分が５〜５０重量％であり、最も好ましくは、Ｃ−５成分が５５〜８０重量％、Ｃ−６成分が５〜２５重量％およびＣ−７成分が５〜４５重量％である。
リン系安定剤またはその組成物の量は、ポリカーボネート樹脂１００重量部に対して、０．００１〜０．１重量部の範囲であり、０．００２〜０．０８重量部の範囲がより好ましく、０．０１〜０．０６重量部の範囲が最も好ましい。リン系安定剤の含有量が０．００１重量部未満であると熱安定性効果が発現しないので好ましくなく、０．１重量部を超えると湿熱性等が低下するので好ましくない。
【００４５】
（酸化防止剤）
本発明の樹脂組成物は、フェノール系酸化防止剤を含むことができる。かかるフェノール系酸化防止剤としては種々のものを使用することができる。
フェノール系酸化防止剤の具体例としては、例えばビタミンＥ、ｎ−オクタデシル−β−（４’−ヒドロキシ−３’，５’−ジ−ｔｅｒｔ−ブチルフェル）プロピオネート、２−ｔｅｒｔ−ブチル−６−（３’−ｔｅｒｔ−ブチル−５’−メチル−２’−ヒドロキシベンジル）−４−メチルフェニルアクリレート、２，６−ジ−ｔｅｒｔ−ブチル−４−（Ｎ，Ｎ−ジメチルアミノメチル）フェノール、３，５−ジ−ｔｅｒｔ−ブチル−４−ヒドロキシベンジルホスホネートジエチルエステル、２，２’−メチレンビス（４−メチル−６−ｔｅｒｔ−ブチルフェノール）、２，２’−メチレンビス（４−エチル−６−ｔｅｒｔ−ブチルフェノール）、４，４’−メチレンビス（２，６−ジ−ｔｅｒｔ−ブチルフェノール）、２，２’−メチレンビス（４−メチル−６−シクロヘキシルフェノール）、２，２’−ジメチレン−ビス（６−α−メチル−ベンジル−ｐ−クレゾール）２，２’−エチリデン−ビス（４，６−ジ−ｔｅｒｔ−ブチルフェノール）、２，２’−ブチリデン−ビス（４−メチル−６−ｔｅｒｔ−ブチルフェノール）、４，４’−ブチリデンビス（３−メチル−６−ｔｅｒｔ−ブチルフェノール）、トリエチレングリコール−Ｎ−ビス−３−（３−ｔｅｒｔ−ブチル−４−ヒドロキシ−５−メチルフェニル）プロピオネート、１，６−へキサンジオールビス［３−（３，５−ジ−ｔｅｒｔ−ブチル−４−ヒドロキシフェニル）プロピオネート、ビス［２−ｔｅｒｔ−ブチル−４−メチル６−（３−ｔｅｒｔ−ブチル−５−メチル−２−ヒドロキシベンジル）フェニル］テレフタレート、３，９−ビス｛２−［３−（３−ｔｅｒｔ−ブチル−４−ヒドロキシ−５−メチルフェニル）プロピオニルオキシ］−１，１，−ジメチルエチル｝−２，４，８，１０−テトラオキサスピロ［５，５］ウンデカン、４，４−チオビス（６−ｔｅｒｔ−ブチル−ｍ−クレゾール）、４，４’−チオビス（３−メチル−６−ｔｅｒｔ−ブチルフェノール）、２，２’−チオビス（４−メチル−６−ｔｅｒｔ−ブチルフェノール）、ビス（３，５−ジ−ｔｅｒｔ−ブチル−４−ヒドロキシベンジル）スルフィド、４，４’−ジ−チオビス（２，６−ジ−ｔｅｒｔ−ブチルフェノール）、４，４’−トリ−チオビス（２，６−ジ−ｔｅｒｔ−ブチルフェノール）、２，４−ビス（ｎ−オクチルチオ）−６−（４−ヒドロキシ−３’，５’−ジ−ｔｅｒｔ−ブチルアニリノ）−１，３，５−トリアジン、Ｎ，Ｎ’−ヘキサメチレンビス−（３，５−ジ−ｔｅｒｔ−ブチル−４−ヒドロキシヒドロシンナミド）、Ｎ，Ｎ’−ビス［３−（３，５−ジ−ｔｅｒｔ−ブチル−４−ヒドロキシフェニル）プロピオニル］ヒドラジン、１，１，３−トリス（２−メチル−４−ヒドロキシ−５−ｔｅｒｔ−ブチルフェニル）ブタン、１，３，５−トリメチル−２，４，６−トリス（３，５−ジ−ｔｅｒｔ−ブチル−４−ヒドロキシベンジル）ベンゼン、トリス（３，５−ジ−ｔｅｒｔ−ブチル−４−ヒドロキシフェニル）イソシアヌレート、トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、１，３，５−ト��ス２［３（３，５−ジ−ｔｅｒｔ−ブチル−４−ヒドロキシフェニル）プロピオニルオキシ］エチルイソシアヌレート、テトラキス［メチレン−３−（３’，５’−ジ−ｔｅｒｔ−ブチル−４−ヒドロキシフェニル）プロピオネート］メタンなどを挙げることができ、好ましく使用できる。
【００４６】
より好ましくは、ｎ−オクタデシル−β−（４’−ヒドロキシ−３’，５’−ジ−ｔｅｒｔ−ブチルフェル）プロピオネート、２−ｔｅｒｔ−ブチル−６−（３’−ｔｅｒｔ−ブチル−５’−メチル−２’−ヒドロキシベンジル）−４−メチルフェニルアクリレート、３，９−ビス｛２−［３−（３−ｔｅｒｔ−ブチル−４−ヒドロキシ−５−メチルフェニル）プロピオニルオキシ］−１，１，−ジメチルエチル｝−２，４，８，１０−テトラオキサスピロ［５，５］ウンデカン、およびテトラキス［メチレン−３−（３’，５’−ジ−ｔｅｒｔ−ブチル−４−ヒドロキシフェニル）プロピオネート］メタンであり、更にｎ−オクタデシル−β−（４’−ヒドロキシ−３’，５’−ジ−ｔｅｒｔ−ブチルフェル）プロピオネートが好ましい。
【００４７】
本発明の樹脂組成物は、イオウ系酸化防止剤を含むことができる。かかるイオウ系酸化防止剤の具体例としては、ジラウリル−３，３’−チオジプロピオン酸エステル、ジトリデシル−３，３’−チオジプロピオン酸エステル、ジミリスチル−３，３’−チオジプロピオン酸エステル、ジステアリル−３，３’−チオジプロピオン酸エステル、ラウリルステアリル−３，３’−チオジプロピオン酸エステル、ペンタエリスリトールテトラ（β−ラウリルチオプロピオネート）エステル、ビス［２−メチル−４−（３−ラウリルチオプロピオニルオキシ）−５−ｔｅｒｔ−ブチルフェニル］スルフィド、オクタデシルジスルフィド、メルカプトベンズイミダゾール、２−メルカプト−６−メチルベンズイミダゾール、１，１’−チオビス（２−ナフトール）などを挙げることができる。より好ましくは、ペンタエリスリトールテトラ（β−ラウリルチオプロピオネート）エステルを挙げることができる。
上記フェノール系酸化防止剤、およびイオウ系酸化防止剤の割合としては、ポリカーボネート樹脂１００重量部に対して、フェノール系酸化防止剤、またはイオウ系酸化防止剤はそれぞれ０．００１〜０．１重量部であることが好ましい。より好ましくはポリカーボネート樹脂１００重量部に対して０．００５〜０．０５重量部である。更に好ましくは０．０１〜０．０３重量部である。
【００４８】
（紫外線吸収剤）
本発明の樹脂組成物は、ベンゾトリアゾール系紫外線吸収剤を含むことができる。本発明で好ましく使用されるベンゾトリアゾール系紫外線吸収剤としては、例えば２−（２’−ヒドロキシ−５’−メチルフェニル）ベンゾトリアゾール、２−（２’−ヒドロキシ−５’−ｔｅｒｔ−ブチルフェニル）ベンゾトリアゾール、２−（２’−ヒドロキシ−５’−ｔｅｒｔ−オクチルフェニル）ベンゾトリアゾール、２−（２’−ヒドロキシ−３’，５’−ジ−ｔｅｒｔ−ブチルフェニル）ベンゾトリアゾール、２−（２’−ヒドロキシ−３’，５’−ジ−ｔｅｒｔ−アミルフェニル）ベンゾトリアゾール、２−（２’−ヒドロキシ−３’−ドデシル−５’−メチルフェニル）ベンゾトリアゾール、２−（２’−ヒドロキシ−３’，５’−ビス（α，α’−ジメチルベンジル）フェニルベンゾトリアゾール、２−［２’−ヒドロキシ−３’−（３”，４”，５”，６”−テトラフタルイミドメチル）−５’−メチルフェニル］ベンゾトリアゾール、２−（２’−ヒドロキシ−３’−ｔｅｒｔ−ブチル−５’−メチルフェニル）−５−クロロベンゾトリアゾール、２−（２’−ヒドロキシ−３’，５’−ジ−ｔｅｒｔ−ブチルフェニル）−５−クロロベンゾトリアゾール、２，２’メチレンビス［４−（１，１，３，３−テトラメチルブチル）−６−（２Ｈ−ベンゾトリアゾール−２−イル）フェノール］、メチル−３−［３−ｔｅｒｔ−ブチル−５−（２Ｈ−ベンゾトリアゾール−２−イル）−４−ヒドロキシフェニルプロピオネート−ポリエチレングリコールとの縮合物に代表されるベンゾトリアゾール系紫外線吸収剤を挙げることができる。
かかるベンゾトリアゾール系紫外線吸収剤の割合は、ポリカーボネート樹脂１００重量部に対して好ましくは０．０１〜０．５重量部、より好ましくは０．０２〜０．４重量部、さらに好ましくは０．０５〜０．３５重量部、特に好ましくは０．１〜０．３重量部である。
【００４９】
（離型剤）
本発明の樹脂組成物は、離型剤を含んでいてもよい。かかる離型剤としては公知のものが使用できる。例えば、飽和脂肪酸エステル、不飽和脂肪酸エステル、ポリオレフィン系ワックス（ポリエチレンワツクス、１−アルケン重合体など。酸変性などの官能基含有化合物で変性されているものも使用できる）、シリコーン化合物（シリコーンオイル、シリコーン樹脂など、酸変性などの官能基含有化合物で変性されているものも使用できる）、フッ素化合物（ポリフルオロアルキルエーテルに代表されるフッ素オイルなど）、パラフィンワックス、蜜蝋などを挙げることができる。
好ましい離型剤としては飽和脂肪酸エステルが挙げられ、例えばグリセリンモノステアレートなどのグリセリンモノエステル類、デカグリセリンデカステアレートおよびデカグリセリンテトラステアレート等のポリグリセリン脂肪酸エステル類、ステアリン酸ステアレートなどの低級脂肪酸エステル類、セバシン酸ベヘネートなどの高級脂肪酸エステル類、ペンタエリスリトールテトラステアレートなどのエリスリトールエステル類が使用される。離型剤はポリカーボネート樹脂１００重量部に対して０．０１〜２重量部であることが好ましく、０．０２〜１重量部であることがより好ましく、０．０３〜０．５重量部であることがさらに好ましく、０．０５〜０．３重量部であることが特に好ましい。
【００５０】
（ブルーイング剤）
また、本発明の樹脂組成物は、紫外線吸収剤などに基づく黄色味を打ち消すためにブルーイング剤を配合することができる。ブルーイング剤としてはポリカーボネート樹脂に使用されるものであれば、特に支障なく使用することができる。一般的にはアンスラキノン系染料が入手容易であり好ましい。具体的なブルーイング剤としては、例えば一般名Ｓｏｌｖｅｎｔ  Ｖｉｏｌｅｔ１３［ＣＡ．Ｎｏ（カラーインデックスＮｏ）６０７２５；商標名  バイエル社製「マクロレックスバイオレットＢ」、三菱化学（株）製「ダイアレジンブルーＧ」、住友化学（株）製「スミプラストバイオレットＢ」］、一般名Ｓｏｌｖｅｎｔ  Ｖｉｏｌｅｔ３１［ＣＡ．Ｎｏ６８２１０；商標名  三菱化学（株）製「ダイアレジンバイオレットＤ」］、一般名Ｓｏｌｖｅｎｔ  Ｖｉｏｌｅｔ３３［ＣＡ．Ｎｏ６０７２５；商標名  三菱化学（株）製「ダイアレジンブルーＪ」］、一般名Ｓｏｌｖｅｎｔ  Ｂｌｕｅ９４［ＣＡ．Ｎｏ６１５００；商標名三菱化学（株）製「ダイアレジンブルーＮ」］、一般名Ｓｏｌｖｅｎｔ  Ｖｉｏｌｅｔ３６［ＣＡ．Ｎｏ６８２１０；商標名  バイエル社製「マクロレックスバイオレット３Ｒ」］、一般名Ｓｏｌｖｅｎｔ  Ｂｌｕｅ９７［商標名  バイエル社製「マクロレックスブルーＲＲ」］および一般名Ｓｏｌｖｅｎｔ  Ｂｌｕｅ４５［ＣＡ．Ｎｏ６１１１０；商標名  サンド社製「テラゾールブルーＲＬＳ」］、チバ・スペシャリティ・ケミカルズ社のマクロレックスバイオレットやテラゾールブルーＲＬＳ等があげられ、特に、マクロレックスブルーＲＲ、マクロレックスバイオレットＢやテラゾールブルーＲＬＳが好ましい。これらブルーイング剤は通常０．３〜１．２ｐｐｍの濃度でポリカーボネート樹脂中に配合される。
【００５１】
（熱可塑性樹脂）
本発明の樹脂組成物は、目的に応じて各種の熱可塑性樹脂およびその他の添加剤などを含むことができる。
ポリカーボネート樹脂以外の他の熱可塑性樹脂としては、例えば、ポリエチレン樹脂、ポリプロピレン樹脂、ポリスチレン樹脂、ポリアクリルスチレン樹脂、ＡＢＳ樹脂、ＡＳ樹脂、ＡＥＳ樹脂、ＡＳＡ樹脂、ＳＭＡ樹脂、ポリアルキルメタクリレート樹脂などに代表される汎用プラスチックス、ポリフェニレンエーテル樹脂、ポリアセタール樹脂、芳香族ポリエステル樹脂、ポリアミド樹脂、環状ポリオレフィン樹脂、ポリアリレート樹脂（非晶性ポリアリレート、液晶性ポリアリレート）等に代表されるエンジニアリングプラスチックス、ポリエーテルエーテルケトン、ポリエーテルイミド、ポリサルフォン、ポリエーテルサルフォン、ポリフェニレンサルファイドなどのいわゆるスーパーエンジニアリングプラスチックスと呼ばれるものを挙げることができる。更にスチレン系熱可塑性エラストマー、オレフィン系熱可塑性エラストマー、ポリアミド系熱可塑性エラストマー、ポリエステル系熱可塑性エラストマー、ポリウレタン系熱可塑性エラストマーなどの熱可塑性エラストマーも使用することができる。
【００５２】
その他各種添加剤としては、例えば補強剤（タルク、マイカ、クレー、ワラストナイト、炭酸カルシウム、ガラス繊維、ガラスビーズ、ガラスバルーン、ミルドファイバー、ガラスフレーク、炭素繊維、炭素フレーク、カーボンビーズ、カーボンミルドファイバー、金属フレーク、金属繊維、金属コートガラス繊維、金属コート炭素繊維、金属コートガラスフレーク、シリカ、セラミック粒子、セラミック繊維、アラミド粒子、アラミド繊維、ポリアリレート繊維、グラファイト、導電性カーボンブラック、各種ウイスカーなど）、難燃剤（ハロゲン系、リン酸エステル系、金属塩系、赤リン、シリコン系、金属水和物系などであり、滴下防止剤も含む）、他の熱安定剤、他の紫外線吸収剤、光安定剤、滑剤、着色剤（カーボンブラック、酸化チタンなどの顔料、染料）、光拡散剤（アクリル架橋粒子、シリコン架橋粒子、極薄ガラスフレーク、炭酸カルシウム粒子など）、蛍光増白剤、蓄光顔料、蛍光染料、帯電防止剤、流動改質剤、結晶核剤、無機および有機の抗菌剤、光触媒系防汚剤（微粒子酸化チタン、微粒子酸化亜鉛など）、グラフトゴムに代表される衝撃改質剤、赤外線吸収剤、フォトクロミック剤を配合することができる。本発明の熱可塑性樹脂組成物には、本発明の目的を逸脱しない範囲において、種々の添加剤を添加可能である。
【００５３】
（成形品）
本発明の樹脂組成物は、押出成形、射出成形、射出プレス成形、インフレーション成形、ブロー成形等種々の方法で成形して、成形品を得ることができる。中でも押出成形、射出成形、射出プレス成形が好ましく、薄肉品を大面積で得る方法としては、押出成形、射出プレス成形が特に好ましい。
本発明の成形品は、その厚みが０．２〜３．０ｍｍであることが好ましい。また、該成形品は４２０ｎｍの光線透過率が４０％以下であることが好ましい。光線透過率が高い場合には、十分な防虫効果が発現されず、防虫用成形品として用いる場合に好ましくない。
本発明の成形品は、蛍光灯用防虫スリーブとして特に好適に使用される。蛍光灯用防虫スリーブの厚みは０．２〜１．０ｍｍが好ましく、０．５〜０．７ｍｍがより好ましい。成形品の厚みが薄い場合には強度が不足したり、十分な防虫効果を発現できない。一方成形品が厚い場合には、着色が目立ってしまったり、製品の重量が大きくなりコストアップにつながる。
【実施例】
【００５４】
以下、本発明について実施例によって更に詳しく説明する。なお部は重量部であり、評価は下記の方法で実施した。
【００５５】
（１）粘度平均分子量
ポリカーボネート樹脂または押出成形品０．７ｇを塩化メチレン１００ｍｌに溶解した溶液の２０℃における比粘度を測定し、下記式から算出した。
ηｓｐ／ｃ＝［η］＋０．４５×［η］２ｃ
［η］＝１．２３×１０−４Ｍ０．８３
ηｓｐ：比粘度
［η］：極限粘度
ｃ：定数（＝０．７）
Ｍ：粘度平均分子量
【００５６】
（２）光線透過率
成形した押出成形品について、日立製作所製Ｕ−４１００型分光光度計にて４２０ｎｍでの光線透過率を測定した。
【００５７】
（３）耐久性試験
０．６ｍｍ厚の押出成形品の試験サンプルについて、キセノンウェザーメーターＸＬ７５（スガ試験機（株））で６０Ｗ／ｍ２（３００〜４００ｎｍ）、温度６０℃、湿度なし、２００ｈｒの条件で試験を実施した。目視で観察し、更にハンマーで打撃して成型品の強度を確認した。
○：着色なし  および  ハンマーの打撃で破壊されず
×：着色あり  または  ハンマーでの打撃により破壊された（強度低下あり）
【００５８】
（４）防虫試験
実施例１〜９および比較例１〜４のポリカーボネート樹脂および添加剤を原料として、円筒状の押出し成型により、厚み０．６ｍｍ、外形３２ｍｍのスリーブを作成し、さらにスリーブに４０Ｗ白色蛍光ランプを入れ、キャップにより密閉した照明器具を作成した。
同様にＰＣ−１  １００重量部、ＨＳ−１  ０．０２重量部、Ｌ−１  ０．１０重量部、ＢＬ−１  ０．０００１重量部の樹脂および添加剤を原料としてスリーブを作成し、さらにスリーブに４０Ｗ白色蛍光ランプを入れ、キャップにより密閉した、防虫効果確認用の照明器具を作成した。
防虫試験は、実施例１〜９および比較例１〜４の照明器具から選んだ１つの照明器具と、防虫効果確認用の照明器具を５０ｃｍの間隔で並べて、それぞれの３０分間に飛来した飛翔昆虫の数をカウントした。前者の照明器具に飛来した飛翔昆虫の数を、後者の防虫効果確認用の照明器具に飛来した飛翔昆虫の数で割り、防虫効果指数を求めた。
○：飛翔昆虫を誘引せず    防虫効果指数  ０．１未満
△：飛翔昆虫を誘引せず    防虫効果指数  ０．１以上０．５未満
×：飛翔昆虫が誘引された  防虫効果指数  ０．５以上
【００５９】
（５）ポリマーの安定性
押出成形時のポリマーの安定性を下記の通り評価した。
○：問題なし
△：若干の樹脂垂れが発生し、温度調節が必要
×：黄変発生
【００６０】
［実施例１〜９、比較例１〜４］
表中のポリカーボネート樹脂および添加剤を２軸押出機ＪＳＷ製ＴＥＸ−３０αにてシリンダー温度３００℃にて混練し、ストランドをカットしてペレットを得た。得られたペレットを１２０℃にて４時間乾燥し、中谷製単軸押出機にて、押出成形を行い、厚み０．６ｍｍ、幅２０ｃｍの押出成形品（但し実施例３は厚み３ｍｍの成形品、実施例４は厚み０．２ｍｍのフィルム）を作成した。この押出成形品にて上記評価を行った。その結果を表１に示した。
なお、表１に示したポリカーボネート樹脂、紫外線吸収剤、リン系安定剤、離型剤、ブルーイング剤は以下のとおりである。
【００６１】
（１）ポリカーボネート樹脂
ＰＣ−１：ｐ−ｔｅｒｔ−ブチルフェノールとホスゲンから界面重合法により得られた粘度平均分子量２３，８００のビスフェノールＡを繰り返し単位とする粉粒状ポリカーボネート樹脂
ＰＣ−２：ｐ−ｔｅｒｔ−ブチルフェノールとホスゲンから界面重合法により得られた粘度平均分子量１８，５００のビスフェノールＡを繰り返し単位とする粉粒状ポリカーボネート樹脂
ＰＣ−３：ｐ−ｔｅｒｔ−ブチルフェノールとホスゲンから界面重合法により得られた粘度平均分子量２５，２００のビスフェノールＡを繰り返し単位とする粉粒状ポリカーボネート樹脂
（２）上記式（１）の化合物（紫外線吸収剤）
ＵＶ−１：２，２’−（チオフェン−２，５−ジイル）ビス（４Ｈ−ベンゾ［ｄ］［１，３−オキサジン−４−オン］
【００６２】
【化１２】
2010254776.tif 000013
【００６３】
（３）リン系安定剤
ＨＳ−１：以下のＰ−１成分、Ｐ−２成分およびＰ−３成分の７１：１５：１４（重量比）の混合物（クラリアントジャパン（株）製：サンドスタブＰ−ＥＰＱ（商品名））
Ｐ−１成分：テトラキス（２，４−ジ−ｔ−ブチルフェニル）−４，４’−ビフェニレンジホスホナイト、テトラキス（２，４−ジ−ｔ−ブチルフェニル）−４，３’−ビフェニレンジホスホナイト、およびテトラキス（２，４−ジ−ｔ−ブチルフェニル）−３，３’−ビフェニレンジホスホナイトの１００：５０：１０（重量比）混合物
Ｐ−２成分：ビス（２，４−ジ−ｔｅｒｔ−ブチルフェニル）−４−フェニル−フェニルホスホナイトおよびビス（２，４−ジ−ｔｅｒｔ−ブチルフェニル）−３−フェニル−フェニルホスホナイトの５：３（重量比）混合物
Ｐ−３成分：トリス（２，４−ジ−ｔｅｒｔ−ブチルフェニル）ホスファイト
（４）ベンゾトリアゾール型紫外線吸収剤
ＵＶ−２：２，２’−メチレンビス［４−（１，１，３，３−テトラメチルブチル）−６−（２Ｈ−ベンゾトリアゾール）−２−イルフェノール］（旭電化工業（株）製：アデカスタブ  ＬＡ−３１）
（他の紫外線吸収剤）
ＵＶ−３：２，２’−（１，４−フェニレン）ビス（４Ｈ−３，１−ベンズオキサジノン−４−オン）（サイアテック社製：ＣＹＡＳＯＲＢ  ＵＶ−３６３８（商品名））
（５）飽和脂肪酸エステル
Ｌ−１：グリセリンモノステアレート（理研ビタミン（株）製：リケマールＳ−１００Ａ（商品名））
（ブルーイング剤）
ＢＬ−１：アントラキノン系化合物（バイエル社製：マクロレックス  バイオレットＢ（商品名））
【００６４】
【表１】
2010254776.tif 000014
【表２】
2010254776.tif 000015
【産業上の利用可能性】
【００６５】
本発明の樹脂組成物は、蛍光灯用防虫スリーブとして有用である。